ГАЗОФАЗНЫЙ СПОСОБ ПОЛИМЕРИЗАЦИИ ПРОПИЛЕНА

1. Газофазный способ гомополимеризации и сополимеризации пропилена с прочими олефинами, осуществляемый в присутствии каталитической системы, включающей
(a) твердый компонент катализатора, содержащий Mg, Ti, галоген, донор электронов, выбранный из 1,3-диэфиров, и от 10 до 85% олефинового полимера исходя из общей массы твердого компонента катализатора;
(b) алкилалюминиевое соединение; и
(c) внешнее электронодонорное соединение, выбранное из соединений кремния, эфиров, сложных эфиров, аминов, гетероциклических соединений, кетонов, причем указанные компоненты (a) и (c) берутся в таких количествах, чтобы молярное соотношение Al/(ED) составляло от 2 до 200.
2. Газофазный способ по п.1, отличающийся тем, что твердый компонент катализатора имеет средний размер частиц, составляющий от 10 до 100 мкм.
3. Газофазный способ по п.1, отличающийся тем, что особенно предпочтительными и упомянутыми выше 1,3-диэфирами являются соединения формулы (I)
(I)
I
II
III
IV
III
I
IV
1
18
1
18
где R и R, равные или отличные друг от друга, представляют собой водород, линейные или разветвленные углеводородные группы C- C, которые способны образовывать одну или несколько циклических структур; группы R , равные или отличные друг от друга, представляют собой водород или углеводородные группы C-С; группы R, равные или отличные друг от друга, имеют то же значение R, за исключением того, что они не могут быть водородными; каждая из групп от R до R может содержать гетероатомы, выбранные из галогенов, N, O, S и Si.
4. Способ по п.3, отличающийся тем, что 1,3-диэфиры выбираются из соединений формулы (III):
(III)
VI
III
IV
l
20
3
20
6
20
7
20
7
20
где R радикалы, равные или отличные друг от друга, представляют собой водород; галогены, предпочтительно Cl и F; линейные или разветвленные алкиловые радикалы C- C; циклоалкил C- C, арил C- C, алкиларил C-C и аралкильные радикалы C-C, необязательно содержащие один или несколько гетероатомов, выбранных из группы, состоящей из N, 0, S, P, Si и галогенов, в частности Cl и F в качестве заменителей углерода или атомов водорода, или их обоих; а радикалы R и Rсоответствуют определению в пункте 3 формулы изобретения.
5. Способ по п.1, отличающийся тем, что молярное соотношение 1,3-диэфир/Mg составляет от 0,030 до 0,150.
6. Способ по п.1, отличающийся тем, что молярное соотношение Mg/Ti составляет от 4 до 10.
2
7. Способ по п.1, отличающийся тем, что олефиновый полимер выбирается из (со) полимеров олефинов формулы CH=CHR, в которой R представляет собой водород или углеводородный радикал с 1-12 атомами углерода.
8. Способ по п.7, отличающийся тем, что олефины выбираются из этилена, пропилена и их смесей.
9. Способ по п.7, отличающийся тем, что доля олефинового полимера составляет от 15 до 75 % исходя из общей массы твердого компонента катализатора (а).
10. Способ по п.1, отличающийся тем, что алкилалюминиевое соединение (b) выбирается среди соединений триалкилалюминия.
11. Способ по п.1, отличающийся тем, что алкилалюминиевое соединение используют в таком количестве, чтобы получить молярное соотношение Al/Ti, составляющее от 10 до 400.
12. Способ по п.1, отличающийся тем, что электронодонорное соединение выбирается из соединений кремния, имеющих, по меньшей мере, связь Si-O-C.
5
7
5
5
6
7
13. Способ по п.12, отличающийся тем, что соединения кремния имеют формулу RaRbSi(OR)c , где a и b представляют собой целые числа от 0 до 2; c представляет собой целое число от 1 до 3; сумма (a+b+c) равна 4; R, R и R представляют собой алкильные, циклоалкильные или арильные радикалы, содержащие от 1 до 18 атомов углерода, необязательно содержащие гетероатомы, выбранные из N, O, галогена и P.
14. Способ по п.1, осуществляемый в газофазном реакторе с псевдоожиженным слоем.
15. Способ по п.1, осуществляемый в газофазном реакторе с псевдоожиженным слоем при механическом перемешивании.